(57)【要約】【課題】有機感光性のオプトエレクトロニクスデバイスを形成するための方法を開示し、ここで、有機光伝導性材料はデバイスの電極によってカプセル化される。【解決手段】有機感光性オプトエレクトロニクスデバイスは、その電極によってカプセル化される（封入される）有機光伝導性材料内に形成される。透明基板上に堆積される第１導電性材料を含む第１透明膜が提供される。第１導電性材料上に第１光導電性有機材料が配置される。金属が第１光導電性有機材料上を１ｎｍ／秒以下の初速度で堆積され、第１光導電性有機材料のいかなる露出部分および露出された該第１光導電性有機材料とのいかなる界面部分を厚み１０ｎｍ以上で完全に被覆する。１０ｎｍ以上の厚みが得られた後、第１光導電性有機材料の露出されていた部分および露出されていた該第１光導電性有機材料との界面部分を完全に覆う金属の累積厚みが少なくとも２５０ｎｍになるまで、少なくとも初速度の３倍に増加された速度でスパッタする。【選択図】図９Ｄ
2009506554.tif 000002
【特許請求の範囲】
【請求項１】
透明基板上に配置され、第１電気導電材料を含む第１透明フィルムを提供し、
第１電気導電材料上に第１光伝導性有機材料を堆積し、
前記第１光伝導性有機材料上に、１ｎｍ／ｓ以下の初速度で第１金属を堆積し、厚みが１０ｎｍ以上になるまで、前記第１光伝導性有機材料のあらゆる露出部分と、前記第１光伝導性有機材料とのあらゆる露出された界面を、完全に被覆し、
１０ｎｍ以上の厚みが得られた後、初速度の少なくとも３倍に増加された速度で第２金属をスパッタリングし、前記第１光伝導性有機材料の以前に露出されていた部分と、前記第１光伝導性有機材料との以前に露出されていた界面とを完全に被覆する第１および第２金属の累積厚みを少なくとも２５０ｎｍにする有機感光性光電子デバイス形成方法。
【請求項２】
１ｎｍ／ｓ以下の初速度での第１金属の堆積は、スパッタリングによって実行される請求項１に記載の有機感光性光電子デバイス形成方法。
【請求項３】
初速度から増加した速度への移行は、連続的な中断されないスパッタリングプロセスとして実行される請求項２に記載の有機感光性光電子デバイス形成方法。
【請求項４】
初速度から増加した速度への移行は、第１金属の厚みが３０ｎｍ以上になったときに起こる請求項３に記載の有機感光性光電子デバイス形成方法。
【請求項５】
１ｎｍ／ｓ以下の初速度での第１金属の堆積は、熱真空堆積により実行される請求項１に記載の有機感光性光電子デバイス形成方法。
【請求項６】
増加された速度は、１から１０ｎｍ／ｓの範囲である請求項１に記載の有機感光性光電子デバイス形成方法。
【請求項７】
初速度で堆積された第１金属との累積厚みが２５０ｎｍから２．５μｍの間になるまで、第２金属は増加された速度でスパッタリングされる請求項１に記載の有機感光性光電子デバイス形成方法。
【請求項８】
累積厚みが２５０ｎｍから２．５μｍの間の第１および第２金属は、共に、浸透性が、Ｈ２Ｏに対して５×１０−６ｇ／ｍ２／日（２５℃）以下で、Ｏ２に対して５×１０−６ｃｍ３／ｍ２／日／ａｔｍ（２５℃）以下である請求項７に記載の有機感光性光電子デバイス形成方法。
【請求項９】
浸透性は、Ｈ２Ｏに対して１×１０−６ｇ／ｍ２／日（２５℃）以下で、Ｏ２に対して１×１０−６ｃｍ３／ｍ２／日／ａｔｍ（２５℃）以下である請求項８に記載の有機感光性光電子デバイス形成方法。
【請求項１０】
第１および第２金属と前記第１光伝導性有機材料とは、１ｃｍ２以上の相互に被覆しない連続的な領域がある請求項１に記載の有機感光性光電子デバイス形成方法。
【請求項１１】
第１および第２金属と前記第１光伝導性有機材料とは、１０ｃｍ２以上の相互に被覆しない連続的な領域がある請求項１０に記載の有機感光性光電子デバイス形成方法。
【請求項１２】
前記第１光伝導性有機材料を堆積する前に、さらに、非導電材料を堆積し、パターニングする請求項１に記載の有機感光性光電子デバイス形成方法。
【請求項１３】
非導電材料が、第１導電材料と重なり、第１導電材料の一部が、前記第１光伝導性有機材料の以前に露出されていた部分を被覆する第１および第２金属から電気的に絶縁された配線コンタクトを提供するために、非導電材料の下方から伸延する請求項１２に記載の有機感光性光電子デバイス形成方法。
【請求項１４】
前記第１光伝導性有機材料の堆積の前に、第１導電材料から電気的に絶縁されるように配置される第２導電材料を提供し、
前記第１光伝導性有機材料の堆積の前に、第２導電材料上の非導電材料を堆積およびパターニングし、
前記第１光伝導性有機材料上に第３導電材料を含む第２透明フィルムを堆積し、ここで、第３導電材料の一部が第２導電材料と物理的に接触し、第３導電材料が第１導電材料から電気的に絶縁されるように堆積されており、
第３導電材料を含む前記第２透明フィルム上に第２光伝導性有機材料を堆積し、
ここで、第１および第２金属も、前記第２光伝導性有機材料のあらゆる露出部分と、前記第２光伝導性有機材料とのあらゆる露出された界面を完全に被覆し、第１導電材料に電気的に接続され第２および第３導電材料から電気的に絶縁される第１および第２光伝導性有機材料の以前に露出されていた部分を第１および第２金属が被覆する請求項１に記載の有機感光性光電子デバイス形成方法。
【請求項１５】
第１導電材料および第２導電材料は、同じ材料である請求項１４に記載の有機感光性光電子デバイス形成方法。
【請求項１６】
第１有機材料上に第２光伝導性有機材料を堆積することをさらに含み、第１および第２が平面、バルク、またはハイブリッドドナー−アクセプタヘテロ接合を形成し、前記第２光伝導性有機材料のあらゆる露出部分と前記第２光伝導性有機材料とのあらゆる露出された界面を第１および第２金属が完全に被覆する請求項１に記載の有機感光性光電子デバイス形成方法。
【請求項１７】
第２光伝導性有機材料を第１有機材料と共に堆積することをさらに含み、第１および第２が混合、バルク、またはハイブリッドドナー−アクセプタヘテロ接合を形成し、前記第２光伝導性有機材料のあらゆる露出部分と前記第２光伝導性有機材料とのあらゆる露出された界面を、第１および第２金属が完全に被覆する請求項１に記載の有機感光性光電子デバイス形成方法。
【請求項１８】
第１金属および第１光伝導性有機材料は、ショットキーバリアヘテロ接合を形成する請求項１に記載の有機感光性光電子デバイス形成方法。
【請求項１９】
複数の近接したセルを透明基板上に形成するために、第１金属の堆積および第２金属のスパッタリングの間、シャドウマスキングすることをさらに有し、各セルは、第１光伝導性有機材料を含む少なくとも１つの光活性領域を含み、直列に電気的に接続されている請求項１に記載の有機感光性光電子デバイス形成方法。
【請求項２０】
複数の近接したセルを透明基板上に形成するために、第１金属の堆積および第２金属をレーザエッチングすることをさらに有し、各セルは、第１光伝導性有機材料を含む少なくとも１つの光活性領域を含み、直列に電気的に接続されている請求項１に記載の有機感光性光電子デバイス形成方法。
【請求項２１】
第１金属および第２金属は同じ材料である請求項１に記載の有機感光性光電子デバイス形成方法。
【請求項２２】
第１金属および第２金属は異なる材料である請求項１に記載の有機感光性光電子デバイス形成方法。
【発明の詳細な説明】
【技術分野】
【０００１】
本発明は、一般に有機感光性のオプトエレクトロニクスデバイスに関する。より具体的には、カプセル化層（an encapsulating layer）を有する有機感光性のオプトエレクトロニクスデバイスである。
【背景技術】
【０００２】
オプトエレクトロニクスデバイスは、材料の光学的および電子的特性、すなわち、電子的に電磁放射を生成するか検出し、あるいは、周囲の電磁放射から電力を生成するための電子的特性に依存する。
【０００３】
オプトエレクトロニクスデバイスは、電磁放射を、電気信号または電気に変換する。太陽電池（光起電性「ＰＶ」デバイスとも呼ばれる）は、特に、電力を生成するために使用される感光性のオプトエレクトロニクスデバイスの一種である。光伝導体セルは、吸収された光による変化を検出するためにデバイスの抵抗をモニタする信号検出回路とつないで使用される感光性のオプトエレクトロニクスデバイスの一種である。印可されたバイアス電圧を受けられる光検出器は、該光検出器が電磁放射にさらされる際に生成される電流を測定する電流検出回路とつないで使用される感光性のオプトエレクトロニクスデバイスの一種である。
【０００４】
これらの３つのクラスの感光性のオプトエレクトロニクスデバイスは、下に定義される整流界面（rectifying junction）が存在するか否かによって区別されることができ、さらに、外部印可電圧（バイアスまたはバイアス電圧としても知られる）によって動作されるか否かによっても区別される。光伝導体セルは、整流界面は有さず、通常バイアスによって作動される。ＰＶデバイスは、少なくとも一つの整流界面を有し、バイアスなしで作動される。光検出器は、少なくとも一つの整流界面を有し、必ずしもいつもである必要はないが通常はバイアスによって作動される。
【０００５】
ここで使用される用語「整流」は、とりわけ、接点が不斉伝導特性（asymmetric conduction characteristic）を有する、すなわち、接点が好ましくは一方向への電子電荷輸送を支持することを意味する。用語「半導体」は、電荷キャリアが熱または電磁励起により誘導されるときに、電気的に伝導可能な材料を意味する。用語「光伝導性」は、一般的に、電磁気の放射エネルギーが吸収され、その結果、電荷キャリアの励起エネルギーに変換され、材料中の電荷をキャリアが伝導するという工程に関する。用語「光伝導性材料」は、電荷キャリアを生成するために電磁放射を吸収する特性が利用される半導体物質を示す。ここで、「最上部」は、基板から最も遠く離れることを意味し、「底部」は、基板から最も近いことを意味する。第１層が第２層と「物理的に接触する」と特定されない限り、中間層があってもよい。
【０００６】
適当なエネルギーの電磁放射が有機半導体物質に入射する場合、励起分子状態を生成するためにフォトンが吸収される。有機光伝導性材料において、生成された分子的状態は、一般に、「励起子」、すなわち、準粒子として輸送される束縛状態の電子−正孔対と考えられる。励起子は、対再結合（「消光」）前に相当のライフタイムを持つことができ、ここで、対再結合は、原初の電子と正孔が互いに再結合することを言い、他の対から正孔または電子と再結合することとは反対である。光電流を生成するために、励起子を形成する電子−正孔は、通常、整流界面で切り離される。
【０００７】
感光性デバイスの場合、整流界面は光起電性のヘテロ接合と呼ばれる。有機光起電性のヘテロ接合の種類には、ドナー材料とアクセプタ材料の接点に形成されるドナー−アクセプタヘテロ接合、光伝導性材料と金属の界面で形成されるショットキー−バリアヘテロ接合がある。
【０００８】
図１は、ドナー−アクセプタヘテロ接合の例を示すエネルギー準位図である。有機材料の背景として、用語「ドナー」および「アクセプタ」は、異なる有機材料以外の２つの接触の最高被占分子軌道（ＨＯＭＯ）および最低非独占分子軌道（ＬＵＭＯ）エネルギー準位の相対位置と呼ぶ。他と接触するある材料のＬＵＭＯエネルギー準位がより低いとすると、その材料はアクセプタである。もしくは、それはドナーである。ドナー−アクセプタ接合の電子にとって、外部バイアスがなくても、アクセプタ材料中に移動することが、エネルギー的に好ましい。
【０００９】
ここで使用される、第１ＨＯＭＯまたはＬＵＭＯエネルギー準位は、該第１エネルギーが真空エネルギー準位１０前後の場合に、第２ＨＯＭＯまたはＬＵＭＯエネルギー準位よりも「大きい」または「高い」。より高いＨＯＭＯエネルギー準位は、真空準位と比較して小さい絶対エネルギーを有しているイオン化電位（ＩＰ）に対応する。同様に、より高いＬＵＭＯエネルギー準位は、真空準位と比較して小さい絶対エネルギーを有している電子親和力（ＥＡ）に対応する。従来のエネルギー準位図では、真空準位が最高で、材料のＬＵＭＯエネルギー準位は、同じ材料のＨＯＭＯエネルギー準位よりも高い。
【００１０】
ドナー１５２またはアクセプタ１５４中のフォトン６の吸収が励起子８を生成した後、励起子８は整流界面で分離する。ドナー１５２は正孔（白丸）を輸送し、アクセプタ１５４は電子（黒丸）を輸送する。
【００１１】
有機半導体の有意な特性は、キャリア移動度である。移動度は、電荷キャリアが電界に応じて導電性材料中を移動できる平易さを測定する。有機感光性デバイスとの関連で、高電子移動度に起因して電子によって優先して導電する材料を電子輸送材料と称する。高正孔移動度に起因して正孔によって優先して導電する材料を正孔輸送材料と称する。移動度および／またはデバイス中の位置に起因して、電子によって優先して導電する層は、電子輸送層（ＥＴＬ）と称する。移動度および／またはデバイス中の位置に起因して、正孔によって優先して導電する層は、正孔輸送層（ＨＴＬ）と称する。必須ではないが、好ましくは、アクセプタ材料は電子輸送材料であり、ドナー材料は正孔輸送材料である。
【００１２】
キャリア移動度と相対的なＨＯＭＯおよびＬＵＭＯ準位とに基づいて、光起電性のヘテロ接合のドナーおよびアクセプタとして役立つ２つの有機光伝導性材料を、どのように組み合わせるかは、公知技術であり、ここでは説明を省略する。
【００１３】
ここで使用される、用語「有機」は、有機オプトエレクトロニクスデバイスを製造するために使用できる小分子有機材料と同様に高分子材料を含む。「小分子」は、ポリマーでないいかなる有機材料をいい、「小分子」は実際に極めて大きい。小分子は、ある環境では繰返しユニットを含む。例えば、置換基として長鎖アルキル基を使用することは、「小分子」の分類から分子を取り除かない。小分子は、たとえば、ポリマー骨格鎖上のぶら下がった（ペンデント）基として、または、骨格鎖の部分として、ポリマーに取り入れられてもよい。小分子は、コア部分に造られる一連の化学シェルから構成されるデンドリマーのコア部分として機能してもよい。デンドリマーのコア部分は、蛍光性またはリン光性小分子エミッタであってもよい。デンドリマーは、「小分子」であってもよい。一般的に、小分子は分子から分子の間で同等の分子量を伴う所定の化学式を有し、一方で、ポリマーは分子から分子の間で変化する分子量を伴う所定の化学式を有する。ここで使用される、「有機」はヒドロカルビルとヘテロ原子置換型のヒドロカルビルリガンドの金属複合体を含む。
【００１４】
付加的な背景説明と有機感光性デバイスの一般的な構成、特徴、材料と機能などの技術水準の説明は、Ｆｏｒｒｅｓｔらの米国特許第６，６５７，３７８号、Ｆｏｒｒｅｓｔらの米国特許第６，５８０，０２７号、Ｂｕｌｏｖｉｃらの米国特許第６，３５２，７７７号を参照することによって本願明細書に引用したものとする。
【発明の開示】
【発明が解決しようとする課題】
【００１５】
有機感光性のオプトエレクトロニクスデバイスを形成するための方法を開示し、ここで、有機光伝導性材料はデバイスの電極によってカプセル化される。
【課題を解決するための手段】
【００１６】
有機感光性のオプトエレクトロニクスデバイスを形成するための方法を開示し、ここで、有機光伝導性材料はデバイスの電極によってカプセル化される。透明基板上に配列される第１電気導電材料を含む第１透明フィルムが提供される。第１光伝導性有機材料が、第１電気導電材料上に堆積される（deposit）。第１金属は、第１光伝導性有機材料上に１ｎｍ／ｓ以下の初速度で堆積され、前記第１光伝導性有機材料のあらゆる露出部分と前記第１光伝導性有機材料に伴う界面のあらゆる露出部分とを、厚さ１０ｎｍ以上になるまで完全に被覆する。その厚さが１０ｎｍ以上になったら、第２金属が初速度の少なくとも３倍に増加された速さでスパッタされ、前に露出されていた前記第１光伝導性有機材料の部分と前に露出されていた前記第１光伝導性の有機材料に伴う界面の部分を完全に覆う第１金属および第２金属の累積厚さが２５０ｎｍになるまで継続される。
【００１７】
１ｎｍ以下の初速度での第１金属の堆積技術は、スパッタリングや熱真空堆積を含む。
【００１８】
第１金属の堆積にスパッタリングが採用される場合、初速度から増加された速度への移行は、中断されないスパッタリングプロセスとして、連続的に実行されてもよい。初速度から増加された速度への移行は、好ましくは、金属の厚さが３０ｎｍ以下のときに起こる。
【００１９】
増加された速度は、好ましくは、１から１０ｎｍ／ｓの範囲である。第２金属は、初速度による第１金属との累積厚さが２５０ｎｍから２．５μｍになるまで、増加された速度でスパッタされる。２５０ｎｍから２．５μｍの間の累積厚さを有する第１および第２金属は、一緒に透磁率がＨ２Ｏにとって５×１０−６ｇ／ｍ２／ｄａｙ（２５℃）以下であることが好ましい。より好ましくは、透磁率は、Ｈ２Ｏにとって１×１０−６ｇ／ｍ２／ｄａｙ（２５℃）以下である。２５０ｎｍから２．５μｍの間の累積厚さを有する金属は、また、好ましくは、Ｏ２にとって５×１０−６ｃｍ３／ｍ２／ｄａｙ／ａｔｍ（２５℃）以下であることが好ましい。より好ましくは、透磁率は、Ｏ２にとって１×１０−６ｃｍ３／ｍ２／ｄａｙ／ａｔｍ（２５℃）以下である。
【００２０】
カプセル化されたサイズの第１実施例として、第１および第２金属と前記第１光伝導性有機材料とは、少なくとも１ｃｍ２の連続領域をそれぞれ覆う。第２実施例として、第１および第２金属と前記第１光伝導性有機材料とは、少なくとも１０ｃｍ２の連続領域をそれぞれ覆う。
【００２１】
方法は、前記第１光伝導性有機材料を堆積させる前に、不導体材料を電気的に堆積し、パターニングすることを含む。第１電気導電材料の一部は、電気的不導体材料の下部から伸延し、第１光伝導性有機材料の以前露出していた部分を覆う第１および第２金属から電気的に絶縁される配線接点を提供してもよい。
【００２２】
多層セル中に中間電極を生成するために、方法は、前記第１光伝導性有機材料を堆積する前に、第２電気導電材料を提供することをさらに含む。第２電気導電材料は、第１電気導電材料から電気的に絶縁されるために配置される。電気的不導体材料は、前記第１光伝導性有機材料を堆積する前に、第２電気導電材料上に堆積され、パターニングされる。第３電気導電材料を含む第２透明フィルムは、第１光伝導性有機材料上に堆積される。第３電気導電材料の一部は、第２電気導電材料との物理的接点となるために堆積される。第３電気導電材料は、第１電気導電材料から電気的に絶縁されるように堆積される。第２光伝導性有機材料は、第３電気導電材料を含む第２透明フィルム上に堆積される。第１および第２金属は、第１および第２光伝導性有機材料のいかなる露出された部分、および第１および第２光伝導性有機材料とのいかなる露出された界面も完全に覆う。第１および第２光伝導性材料の以前に露出していた部分を覆う第１および第２金属は、電気的に第１電気導電材料に接続され、第２および第３電気導電材料から電気的に絶縁される。第１電気導電材料と第２電気導電材料は、同じ材料であってもよい。
【００２３】
本方法は、さらに、平面（planar）、バルクまたはハイブリッドドナー−アクセプタヘテロ接合を形成する第１および第２有機材料と共に、第１有機材料上に第２光伝導性有機材料を蒸着することを含む。堆積およびスパッタされた金属は、第１および第２光伝導性有機材料のいかなる露出される部分と、第１および第２光伝導性有機材料の界面のいかなる露出とを完全に覆う。
【００２４】
本方法は、さらに、混合したバルクまたはハイブリッドドナー−アクセプタヘテロ接合を形成する第１および第２有機材料と共に、第１有機材料に第２光伝導性有機材料を堆積させることを含む。第１および第２光伝導性有機材料のいかなる露出される部分と、第１および第２光伝導性有機材料の界面のいかなる露出とを完全に覆う。
【００２５】
本方法は、ショットキーコンタクトとして利用される金属と共に、第１光伝導性有機材料と堆積およびスパッタされた金属からなるショットキーバリアヘテロ接合も形成されてもよい。
【００２６】
並んでいるセルで構成されるモジュールの構造の一部として、本方法は、さらに、透明基板上に複数の隣接セルを形成するために、第１金属の堆積および第２金属のスパッタリングの間にシャドウマスキングの工程を含んでもよく、各セルは第１光伝導性有機材料を含む少なくとも１つの光活性領域を含み、セルは電気的に直列接続されている。直列接続された隣接セルは、第１金属および／または第２金属をレーザエッチングすることによって形成されてもよく、シャドウマスキングとレーザエッチングの組み合わせが使用されてもよい。
【００２７】
第１金属および第２金属は、同じ材料であって、または、異なる材料であってもよい。
【発明を実施するための最良の形態】
【００２８】
（共同研究契約）
請求項に記載された発明は、共同大学法人研究契約にかかる次の１以上の団体：プリンストン大学、サザンカリフォルニア、グローバルフォトニックエナジーコーポレーションのため、および／または、これらに関連してなされたものである。契約は請求項に記載された発明がなされたときまたはそれ依然から効力を発揮し、請求項に記載された発明は契約の範囲内の活動の結果としてなされたものである。
【００２９】
（詳細な説明）
有機感光性デバイスは、続けて電子と正孔に分離する励起子を生成するために光が吸収される少なくとも一つの光活性領域を有する。図２は、光活性領域１５０がドナー−アクセプタヘテロ接合を有する有機感光性オプトエレクトロニクスデバイス１００の実施形態を示す。「光活性領域」は、電流を生成するために分離する励起子を生成するために電磁放射を吸収する感光性デバイスの一部である。デバイス１００は、基板１１０の上に、アノード１２０、アノード平滑化層１２２、ドナー１５２、アクセプタ１５４、励起子ブロック層（ＥＢＬ）１５６およびカソード１７０を有する。
【００３０】
ＥＢＬ１５６の例は、Ｆｏｒｒｅｓｔらの米国特許第６，４５１，４１５号に開示されており、ＥＢＬに関するその開示を参照することによって、本願明細書に引用したものとする。ＥＢＬの付加的な背景説明は、Ｐｅｕｍａｎｓらの「超薄有機二重ヘテロ構造光起電性のダイオードの高光強度の効率的なフォトン収穫」、応用物理会報７６、２６５０〜５２（２０００）にも見られる。ＥＢＬは、励起子がドナーおよび／またはアクセプタ材料を移動することを妨げることによって、消光を減少する。
【００３１】
用語「電極」と「コンタクト（ｃｏｎｔａｃｔ）」はほぼ同じ意味に用いられ、光発生電流を外部回路に伝達するための媒体を提供するか、デバイスにバイアス電流または電圧を提供する層を意味する。図２にて示すように、アノード１２０とカソード１７０は、例である。電極は金属または「金属代替物」である。ここで、用語「金属」は、基本的に純粋な金属で構成される材料と、２以上の基本的に純粋な金属で構成される材料である金属合金との両者を包含する。用語「金属代替物」は、通常の定義の範囲内の金属でない材料であるが、伝導率といった金属のような特性を有するもの、たとえば、ドープされたバンドギャップ半導体、導電性酸化物および導電性高分子材料である。電極は、単一層または多重層（「化合物」電極）を有し、透明、半透明または不透明体である。電極と電極材の例は、Ｂｕｌｏｖｉｃらの米国特許第６，３５２，７７７号や、Ｐａｒｔｈａｓａｒａｔｈｙらの米国特許第６，４２０，０３１に開示されており、これらの特徴の開示は参照により、本願明細書に組み込まれる。ここで使用されるように、層が「透明」であるとは、関連する波長の周囲電磁放射の少なくとも５０％を透過することをいう。
【００３２】
基板１１０は、所望の構造上の特性を提供するあらゆる適切な基板である。基板は、柔軟または強固で、平面または非平面である。基板は、透明、半透明または不透明体である。硬いプラスチックとガラスは、好適な硬い基板材料の例である。柔軟なプラスチックと金属箔は、好適な柔軟な基板材料の例である。
【００３３】
アノード−平滑化層１２２は、アノード層１２０とドナー層１５２間に位置する。アノード−平滑化層は、Ｆｏｒｒｅｓｔらの米国特許６，６５７，３７８号に開示されており、参照により本願明細書に引用したものとする。
【００３４】
図２において、光活性領域１５０は、ドナー材料１５２と、アクセプタ材料１５４とを備えている。光活性領域に用いられる有機材料は、シクロメタル化有機金属化合物を含む有機金属化合物を含んでもよい。ここで使用される用語「有機金属」は、当業者によって一般的に理解され、たとえば、Ｇａｒｙ  Ｌ．  ＭｉｅｓｓｌｅｒおよびＤｏｎａｌｄ  Ａ．  Ｔａｎ，  Ｐｒｅｎｔｉｃｅ  Ｈａｌｌ著の「無機化学」（第２版）（１９９９）の第１３章に与えられる。
【００３５】
有機層は、真空堆積、スピンコーティング、有機気相堆積法、インクジェット印刷および他の周知の方法を用いて、製造される。
【００３６】
ドナー−アクセプタヘテロ接合の様々な例が図３〜５に示される。図３は、平面ヘテロ接合を形成しているドナー−アクセプタ二重層を示す。図４は、ドナーおよびアクセプタ材料の混合物を有する混合ヘテロ接合１５３を含むハイブリッドヘテロ接合を示す。図５は、理想的な”バルク”ヘテロ接合を示す。一般的には多重界面が実際のデバイスの中に存在するが、理想的な光電流の場合では、バルクヘテロ接合は、ドナー材料２５２とアクセプタ材料２５４との間の単一の連続界面を有する。混合およびバルクヘテロ接合は、材料の複数の領域を有する結果、複数のドナー−アクセプタ界面を有する。反対タイプの材料によって囲まれる領域、たとえば、アクセプタ材料によって囲まれるドナー材料の領域は、電気的に絶縁されており、これらの領域は光電流に関与しない。他の領域は、パーコレーション経路（連続する光電流経路）により接続されることができ、これらの他領域は光電流に関与する。混合およびバルクヘテロ接合間の区別は、ドナーおよびアクセプタ材料間の相分離度による。混合ヘテロ接合では、相分離がほとんどないか全然なく（たとえば、２、３ナノメータ未満と領域がとても小さい）、一方、バルクヘテロ接合では、顕著な相分離がある（たとえば、２、３ｎｍ〜１００ｎｍの大きさの領域を形成する）。
【００３７】
小分子混合ヘテロ接合は、たとえば、真空堆積または蒸着を用いてドナーおよびアクセプタ材料の同時堆積によって、形成される。小分子バルクヘテロ接合は、たとえば、制御成長、堆積後のアニーリングを伴う同時堆積、または溶解処理によって、形成される。ポリマー混合またはバルクヘテロ接合は、たとえば、ドナーとアクセプタ材料のポリマーブレンドの溶解処理により形成される。
【００３８】
混合層（１５３）またはバルク層（２５２、２５４）と、ドナー（１５２）およびアクセプタ層（１５４）の両方とを有する場合、光活性領域は、「ハイブリッド」ヘテロ接合といわれる。図４の層の配列は、例示である。ハイブリッドヘテロ接合の付加的な説明のために、２００４年８月４日出願のＪｉａｎｇｅｎｇ  Ｘｕｅによる米国特許出願１０／９１０，３７１号の名称「ハイブリッド混合平面ヘテロ接合を採用した高効率有機光起電力セル」を引用により本明細書に組み込んだものとする。
【００３９】
一般的に、平面ヘテロ接合は、良好なキャリア伝導性を有するが、貧弱な励起子解離性も有し、効率を低くして、材料「行き詰まり（cul-de-sacs）」の最後に電荷蓄積を経験してもよく、ここで、混合層は貧弱なキャリア伝導性と良好な励起子解離性を有し、バルクヘテロ接合は良好なキャリア伝導性と良好な励起子解離性を有する。特に明記しない限り、開示される実施形態の全体にわたって、平面、混合およびハイブリッドヘテロ接合がドナー−アクセプタヘテロ接合として交互に用いられる。
【００４０】
図６は、光活性領域３５０がショットキーバリアヘテロ接合の一部である有機感光性オプトエレクトロニクスデバイス３００の例を示す。デバイス３００は、透明コンタクト３２０、有機光伝導性材料３５８を含む光活性領域３５０およびショットキーコンタクト３７０を有する。ショットキーコンタクト３７０は、一般的に金属層として形成される。有機光伝導性層３５８がＥＴＬである場合、金のような高い仕事関数金属が使われ、有機光伝導性層３５８がＨＴＬである場合、マグネシウムまたはインジウムのような低い仕事関数金属が使われる。ショットキーバリアセルにおいて、ショットキーバリアを伴う内蔵の電界は、離れた励起子で電子と正孔を引く。通常、この領域により援助された励起子解離は、ドナー−アクセプタ界面での解離と同等の効率ではない。
【００４１】
図示のデバイスは、構成１９０に接続され、該デバイスが光起電力デバイスである場合、構成１９０は、電力を消費または貯蔵する負荷抵抗である。デバイスが光検出器である場合、構成１９０は、光検出器が光にさらされるときに生成される電流を測定する電流検出回路であって、デバイスにバイアスを加える。（たとえば、Ｆｏｒｒｅｓｔらの米国出願公開２００５−０１１０００７−Ａ１号に例が説明されている。（たとえば、光活性領域として単一の光伝導性材料を使用して）デバイスから整流化接点が削除される場合、その結果の構造物は、光伝導体セルとして使用されてもよく、この場合、構成１９０は、光吸収に起因するデバイス全体の抵抗の変化を監視する信号検出回路である。特に明記しない限り、ここで開示される各図面および実施形態中において、デバイスには上記のような配置や変更が使用される。
【００４２】
有機感光性オプトエレクトロニクスデバイスは、また、透過電荷移動層、電極または電荷再結合ゾーンを有する。電荷移動層は、有機または無機であり、光伝導的にアクティブまたはアクティブではない。電荷移動層は、電極と似ているが、デバイスの外部に電気的接続を有さず、オプトエレクトロニクスデバイスのあるサブセクションから隣接するサブセクションにキャリアを運ぶだけである。電荷再結合ゾーンは、電荷移動層と似ているが、オプトエレクトロニクスデバイスの隣接したサブセクション間で電子と正孔の再結合を許す。Ｆｏｒｒｅｓｔらの米国特許第６，６５７，３７８号、２００４年８月１１日出願のＲａｎｄらの名称「有機感光性デバイス」のアメリカ特許出願１０／９１５，４１０号、２００４年１１月３日出願のＦｏｒｒｅｓｔらの名称「積層有機感光性デバイス」のアメリカ特許出願１０／９７９，１４５号の電荷再結合ゾーン材料および構造が参照により組み込まれ、これらにおいて例示されるように、電荷再結合ゾーンは、ナノクラスタ、ナノパーティクルおよび／またはナノロッドを有する半透明金属または金属代替物の再結合中心（substitute recombination center）を含んでもよい。電荷再結合ゾーンは、再結合中心が埋め込まれる透明マトリックス層を含んでも、含まなくてもよい。電荷移動層、電極または電荷再結合ゾーンは、オプトエレクトロニクスデバイスのサブセクションのカソードおよび／またはアノードとして用いられる。電極または電荷移動層は、ショットキーコンタクトとして用いられる。
【００４３】
図７、８は、このような透過電荷移動層、電極および電荷再結合ゾーンを含むタンデムデバイスの例を示す。図７のデバイス４００では、光活性領域１５０と１５０’は、中間導電領域４６０と電気的に直列に積層されている。外部電気接続なしで示されているので、中間導電領域４６０は電荷再結合ゾーンまたは電荷移動層である。再結合ゾーンとして、領域４６０は透過マトリックス層の有無にかかわらず再結合中心４６１を含む。マトリックス層がない場合、ゾーンを形成している材料の配列は領域４６０全体に亘っては連続的でない。図８のデバイス５００は、さかさまの配置（すなわち、カソード−ダウン）になった上部のセルを有し、電気的に並列に積層された光活性領域１５０と１５０’を示す。各図７および図８では、適応にしたがって、光活性領域１５０、１５０’およびブロック層１５６、１５６’がそれぞれ同じ材料から形成されてもよく、異なる材料から形成されてもよい。同様に、光活性領域１５０と１５０’は、ヘテロ接合が同じタイプ（たとえば、平面、混合、バルク、ハイブリッド）、あるいは、異なるタイプである。
【００４４】
上記の各デバイスにおいて、励起子ブロック層のように、層が省略されてもよい。反射層または追加の光活性領域のように、他の層が加えられてもよい。層の順番は、変えられてまたは逆にされてもよい。集信装置またはトラッピング配置は、効率向上のために採用されてもよく、このことについて、たとえば、Ｆｏｒｒｅｓｔらの米国特許第６，３３３，４５８号およびＰｅｕｍａｎｓらの米国特許第６，４４０，７６９号に開示されており、これらの内容は参照により本願明細書に引用したものとする。デバイスの所望の領域に光学エネルギーを集中するためにコーティングが使用されてもよく、このことについては、たとえば、Ｐｅｕｍａｎｓらにより２００４年６月１日出願の名称「非周期的誘電多層スタック」の米国特許出願１０／８５７，７４７号に開示されており、これらの内容は参照により本願明細書に引用したものとする。タンデムデバイスにおいて、電極を経て提供されているセル間の電気的接続と共に、透過絶縁用層がセル間に形成されてもよい。また、タンデムデバイスにおいて、１以上の光活性領域がドナー−アクセプタヘテロ接合の代わりにショットキーバリアヘテロ接合であってもよい。これらの特記されたものとは異なる配置が用いられてもよい。
【００４５】
有機半導体デバイスの性能は、酸素または水の汚染を伴って低下する。この低下は、有機光起電力デバイスの出力変換効率を低下する結果となりうる。一般的に、有機デバイスは、前面電極として透明導電性酸化物がすでに上面に設けられた基板上に取り付けられる。金属背面電極は、完成したデバイスに適用され、それから、不活性ガスがあらゆる空間に充填された後、ガラスまたは他材料の他の層が電極上にエポキシ樹脂で接着される。全体のパッケージは、パッケージに残りまたは入るいかなる酸素または水蒸気を吸収するように作用する吸収剤材料または乾燥剤を同封してもよい。
【００４６】
有機光電子放出デバイスの背面電極は、しばしば、特別なデバイスの個々の部材の配線および空間的要請のために、サブ分割される。比較的、太陽電池と光起電力デバイスにとって、それらのデバイスは、不必要なまたはあまり発生しない小分けで、連続的に大きな領域表面を覆う。しかし、光起電力デバイスの配線は、光電子放出デバイスよりも単純な傾向にある一方で、電極の抵抗および電極への抵抗は、より重要である。光電子放出デバイスでは、他の方法の中で、供給電圧を増やすことによって、より高い抵抗が克服される。比較的、高抵抗は、光起電力デバイスの効率と有用性を損なわしめている。
【００４７】
より少ないプロセス工程で、部材から光起電力デバイスの有機層を封止することが望ましい。１つの可能性は、有機光活性領域をカプセル化するために、背面金属電極を形成することである。このような電極を形成するために真空堆積が用いて、薄くやや多孔性を有する電極を生成し、太陽電池中の有機物を密閉して封止するために要求される痩せた広領域被覆を提供する。他の可能性としては、電極を形成するためにスパッタリングを使用するが、基礎をなす有機材料に与えるダメージを和らげるためには堆積をとても低速にする必要があり、一般的な製造に比べて非現実的なプロセスとなる。これらの問題に加えて、厚い金属層の広範囲の堆積は、高価である。
【００４８】
厚さ１０から３０ｎｍまでゆっくり成長する（０．１から１ｎｍ／ｓ）金属のスパッタ層は、基礎をなす有機材料へのダメージを誘発する更なるスパッタリングを回避するために十分であることがわかった。結果として生じる層が有機材料を密封封止するには薄すぎる一方、それは保護バリアを提供し、同じプロセス室で、基礎をなす有機材料へのダメージがなくてより高い速度での、同じ金属の厚い層の堆積を可能にする。
【００４９】
したがって、光起電力デバイスをカプセル化するために要求される工程を簡易化するために、本発明の実施形態は、実質的に酸素と水を通さない厚い層を堆積するための３つの要素によってスパッタリング速度が増加された後、感光性デバイスの有機層の露出した表面上と有機層とのあらゆる界面上に１０ｎｍ以上の金属フィルムをゆっくりとスパッタリングする。金属の最終厚みは、Ｈ２ＯおよびＯ２の特定の金属フィルムの浸透率によって、２、３００ナノメータから２、３マイクロメータであってもよい。この「カプセル化」電極は、最小のプロセス工程で有機層を密閉封止し、Ｏ２、Ｈ２Ｏおよび他の汚染物からの酸素の溶浸を抑制することによって、デバイス寿命を強化する。加えて、厚い金属層は、光起電力デバイスの全体的な連続抵抗の低減に寄与する。
【００５０】
金属と比較して、大部分の金属代替物の浸透性は、該金属代替物をカプセル化電極として使用するのに不適切とする。
【００５１】
図９Ａ〜９Ｄは、カプセル化電極を形成するための工程の例を示す図である。図９Ａでは、透明導電体９２０（たとえば透明金属代替物または薄い金属層）は、透明基板１１０上に提供される。図９Ｂでは、一つ以上の有機光導電層９５０が、堆積される。様々な技術、たとえば、有機層のパターンを制御するためにシャドーマスクを使った堆積、または、溶媒蒸着ステップと組み合わされたインクジェット式のシステムを通じた有機材料の手法などのいかなるものが使用されてもよい。光伝導層は、１以上のドナー−アクセプタヘテロ接合（たとえば、ここで図２〜５に示されるように配置される）か、ショットキーバリアヘテロ接合（たとえば、ここで図６に示されるように配置される）を形成するために配置される。他の層は、励起子バリア層１５６／１５６’および中間伝導層４６０（図７）のように、ヘテロ接合層を含んでもよい。
【００５２】
図９Ｃにおいて、金属９７１は、少なくとも厚み１０ｎｍになるまで、１ｎｍ／ｓの速度で、光導電層９５０の露出された表面上および界面上を全体的にスパッタリングによって、一様に堆積される。好ましくは、速度は、０．１から１ｎｍ／ｓであり、目標厚みは、１０から３０ｎｍである。結果として生成されたデバイスが光起電力、光伝導体または光検出器である場合、金属９７１により被覆された領域は、通常、下限０．１ｃｍ２、あるいは０．０１ｃｍ２ですらあるが、その一方で、大面積光起電力デバイスのために、金属９７１により被覆される領域は、少なくとも１ｃｍ２か、それ以上である。光起電力デバイスにとって、より大きな領域が好まれているのは、それが、外部環境との界面を減らすことによって、製造を単純化して、コストを低減し、デバイス寿命を延ばすからである。たとえば、太陽電池の光導電層９５０によって、覆われる連続領域は、１０ｃｍ２を上回り、そうすると、金属９７１によって覆われる領域は少なくとも１０ｃｍ２である。
【００５３】
図９Ｄにおいて、目標厚みに到達した後、金属９７２を堆積するための堆積速度は少なくとも３倍まで増加され、遅く堆積された金属（９７１）と速く堆積された金属（９７２）の組み合わせ（９７０）が少なくとも２５０ｎｍの厚さになるまで続けられる。金属層９７２のための好ましい成長速度は、１から１０ｎｍ／ｓの範囲である。
【００５４】
金属９７０の最終的な厚さは、Ｈ２ＯとＯ２の浸透率に依存し、特定の金属にとって、特定の堆積速度で成長されるが、好ましくは、２５０ｎｍから２．５μｍの間である。層９７０での浸透性は、好ましくは、Ｈ２Ｏに対して５×１０−６ｇ／ｍ２／日（２５℃）以下であり、より好ましくは、Ｈ２Ｏに対して１×１０−６ｇ／ｍ２／日（２５℃）以下である。層９７０での浸透性は、また、好ましくは、Ｏ２に対して５×１０−６ｃｍ３／ｍ２／日／ａｔｍ（２５℃）以下であり、より好ましくは、Ｏ２に対して１×１０−６ｃｍ３／ｍ２／日／ａｔｍ（２５℃）以下である。
【００５５】
図９Ｄに示すように、完成したデバイス中の透明導電体９２０への外部電気的接続は、後述するように、基板を貫通して（あるいは、埋め込まれて）形成される。
【００５６】
図１０Ａ〜１０Ｈは、図９Ａ〜９Ｄのカプセル化された電極を形成するが、付加的なステップを組み込んだ工程を示す例である。図１０Ａにおいて、第１犠牲マスク９３０（たとえば、フォトレジスト）は、透明導電体９２０（たとえば、透明な金属代替物または薄い金属層）で覆われている透明基板１１０上にパターニングされる。図１０Ｂにおいて、透明導電体９２０は、それから背面がエッチングされる。図１０Ｃにおいて、電気的に非導電性材料９４０が堆積される。Ｏ２およびＨ２Ｏが比較的非浸透性のいかなる材料でも、非導電性材料９４０として使用することができる。好適な例は、窒化ケイ素であり、それは、プラズマ化学気相成長法によって堆積される。図１０Ｄにおいて、基礎をなす非導電性材料９４０のエッチングが行われた後、第２犠牲マスク９３１が非導電性材料９４０上にパターニングされ、図１０Ｅに示すようなパターンが生成される。
【００５７】
非導電性材料９４０は、他の物の間で、カプセル化された電極と基礎をなす電極との間にバリア層を提供するために用いられ、基礎をなす電極への外部配線経路を作る。このような構成の例は、次の通りである。
【００５８】
図１０Ｆでは、１以上の有機光導電層９５０が図９Ｂ記載のと同様の工程により堆積される。有機層のパターンを制御するためのシャドーマスクを用いた堆積、または、溶媒蒸発工程と組み合わされたインクジェットシステムを通じた有機材料のソリューションデリバリを含むあらゆる技術が使用される。光導電層は、１以上のドナー−アクセプタヘテロ接合（たとえば、ここで図２〜５に記載されるように配置される）、または、ショットキーバリアヘテロ接合（たとえば、ここで図６に記載されるように配置される）を形成するために配置される。他の層は、励起子ブロック層１５６および中間導電領域４６０（図７）のように、ヘテロ接合層に含まれることができる。
【００５９】
図１０Ｇでは、図９Ｃ記載と同様の工程で、金属９７１は、厚さ１０ｎｍまで、１ｎｍ／ｓ以下の速度で、光導電層９５０の露出された表面上および界面上に、スパッタリングによって一様に堆積される。好ましくは、速度は０．１〜１ｎｍ／ｓであり、目標厚さは１０から３０ｎｍである。結果として生成されたデバイスが光起電力、光伝導体または光検出器である場合、金属９７１により被覆された領域は、通常、下限０．１ｃｍ２、あるいは０．０１ｃｍ２ですらあるが、その一方で、大面積光起電力デバイスのために、金属９７１により被覆された領域は、少なくとも１ｃｍ２か、それ以上である。たとえば、太陽電池の光導電層９５０によって覆われる連続領域は、１０ｃｍ２を上回り、そうすると、金属９７１によって覆われる領域は少なくとも１０ｃｍ２である。
【００６０】
図１０Ｈでは、図９Ｄで説明されたように、目標厚さに到達した後、金属９７２を堆積するために堆積速度が少なくとも３倍まで増加され、遅く堆積された金属（９７１）と速く堆積された金属（９７２）の組み合わせ（９７０）が少なくとも２５０ｎｍの厚さになるまで続けられる。金属層９７２のための好ましい成長速度は、１から１０ｎｍ／ｓの範囲である。
【００６１】
上述のように、金属９７０の最終的な厚さは、Ｈ２ＯとＯ２の浸透率に依存し、特定の金属にとって、特定の堆積速度で成長されるが、好ましくは、２５０ｎｍから２．５μｍの間である。層９７０での浸透性は、好ましくは、Ｈ２Ｏに対して５×１０−６ｇ／ｍ２／日（２５℃）以下であり、より好ましくは、Ｈ２Ｏに対して１×１０−６ｇ／ｍ２／日（２５℃）以下である。層９７０での浸透性は、また、好ましくは、Ｏ２に対して５×１０−６ｃｍ３／ｍ２／日／ａｔｍ（２５℃）以下であり、より好ましくは、Ｏ２に対して５×１０−６ｃｍ３／ｍ２／日／ａｔｍ（２５℃）以下である。
【００６２】
その後、デバイスは、配線および／または付加的な機械的保護を与える樹脂やエポキシの補助的なパッケージングにより完成される。
【００６３】
図１０Ｈに示すデバイス横断面は、非導電性材料９４０を堆積するための工程を含むデバイスの断面図の例であり、多くの他の断面も可能である。他の横断面の例は、図１１〜１９に示される。これらの横断面のいくつかは、非導電性材料９４０のために使用されるパターンに基づいて、単一のデバイス中で組み合わされる。たとえば、デバイスは、ある方向では図示された横断面のうちの１つであり、他の方向では、図示された横断面のうちの他のものである。
【００６４】
完成したデバイスの底部電極を形成している透明導電体９２０への外部電気接続は、たとえば、図１１〜１３、１６、１７および１９に示されるように提供されてもよく、または、さらに後述するように、基板を貫通して（埋め込まれて）形成されてよい。
【００６５】
図１０〜１９に示される断面図に関して、有機光導電層９５０が絶縁体９４０に重なるか隣接するかは、特に重要ではなく、有機材料の堆積方法による。
【００６６】
図９〜１９の断面図に関して、光導電層９５０の周辺領域において金属９７１および９７２の堆積をマスクするためにシャドーマスクが用いられてもよい。（たとえば、図９Ｃの金属９７１を図１０Ｇの金属９７１と比較する。有機光導電膜９５０がショットキーバリア光活性領域３５０の一部を形式する場合、金属９７０はショットキーコンタクトである。）
単一セルの感光性デバイスおよび連続して積層された感光性デバイスは上述の方法および構造を用いて容易に（なぜなら、中間に電極がないので）形成される一方で、図８に示すようなパラレルなタンデムデバイスにカプセル化した電極を加えることは、カプセルに入れられたスタックの外部に電気的接続を必要とする。一旦有機層の堆積が始まると、紫外線（たとえば、フォトリソグラフィ）、エッチング液などの有機分子にダメージを与えるものを用いるパターニング工程を回避することが好ましい。したがって、そのようなプロセスを必要とするパターニングステップは、第１有機層の堆積の前に、好ましくは実行される。
【００６７】
図２０Ａ〜２０Ｆおよび２１Ａ〜２１Ｉは、図８に示される設計と類似するが、カプセル化電極を加えて、パラレルなタンデムデバイスを形成するための工程を示す。犠牲マスクは、簡潔さのために図示を省略しているが、パターニングプロセスは上述と同様である。同様に、層の材料、組成、堆積法、成長速度、厚さと浸透性も、上記と同じである。
【００６８】
図２０Ａは、電気導電材料９２０を含み電気導電材料９６０を伴うパターニングされた透明フィルムが提供された透明基板１１０を示す。電気導電材料９６０は、金属または金属代替物であって、透明または不透明である。最も経済的なプロセスは、材料９２０と９６０が同じ透明電気導電材料であり、同時に、堆積されパターニングされる。いずれにせよ、９２０と９６０として識別される伝導体は、パターニング／形成され、それらの間の電気的接続がなくなる。
【００６９】
図２０Ｂに示されるように、中間電極のための外部コンタクトを形成する要望において、非導電材料９４２が堆積され、電気導電材料９６０上にパターニングされる。非導電材料９４２として、Ｏ２とＨ２Ｏを比較的通さないいかなる材料が使われてもよい。好適な例は、窒化ケイ素であり、それは、プラズマ化学気相成長法によって堆積できる。
【００７０】
図２０Ｃにおいて、光導電層９５０が形成される。図２０Ｄにおいて、透明導電材料９６４が堆積され、透明導電体９２０に接触せずに、導体９６０との電気的接続を形成する。透明導電体９６４は、金属代替物または薄い金属フィルムのいずれでもよい。
【００７１】
図２０Ｅにおいて、第２光導電層９５０’が堆積される。図２０Ｆでは、上述の２段階（９７１／９７２）スパッタリング工程で堆積され、光導電層９５０と９５０’をカプセル化し、同時に導体９６０と９６４から電気的に絶縁される。この例では、金属９７０は、透明導電体９２０への電気的接続を形成し、このことにより一般の電極を形成する。図２０Ｆは、構成１９０に接続される、回路中の結果として生じるデバイスを示す。
【００７２】
図２１Ａ〜２１Ｉは、図８に示される設計と類似するが、カプセル化電極を加えて、パラレルなタンデムデバイスを形成するための他の工程を示す。図２０Ａ−２０Ｆの工程との違いは、中間電極のための外部コンタクトを形成する付加的なステップが含まれることである。
【００７３】
図２１Ａは、電気導電材料９２０を含みパターニングされた透明フィルムが提供された透明基板１１０を示す。図２１Ｂに示すように、中間電極を形成することを期待して、非導電性材料９４０が堆積され、パターニングされる。図２１Ｃにおいて、被覆率を制御するために、（たとえば、）シャドーマスクまたは犠牲層を用いて、非導電性材料９４０上に電気導電材料９６２が堆積される。電気導電材料９６２は、金属または金属代替物であって、透明または不透明である。９２０および９６２として識別される導体は、パターニング／形成され、それらの間の電気的接続がなくなる。
【００７４】
図２１Ｄにおいて、他の非導電性材料９４２が堆積され、パターニングされる。図２０Ｂで説明されたように、Ｏ２およびＨ２Ｏを比較的通さないいかなる材料が非導電性材料９４２として使用されることができる。好適な例は、窒化ケイ素であり、それは、プラズマ化学気相成長法によって堆積できる。図２１Ｅにおいて、光導電層９５０が形成される。
図２１Ｆにおいて、透明導電体９６４が堆積され、透明導電体９２０に接触せずに、導体９６２への電気的接続を形成する。透明導電体９６４は、金属代替物または薄い金属フィルムのいずれでもよい。
【００７５】
図２１Ｇでは、第２セットの光導電層９５０’が堆積される。図２１Ｈでは、金属９７０は、上述の２段階（９７１／９７２）スパッタリング工程で堆積され、光導電層９５０と９５０’をカプセル化し、同時に導体９６０と９６４から電気的に絶縁される。この例では、金属９７０は、透明導電体９２０への電気的接続を形成し、このことにより一般の電極を形成する。図２１Ｇは、構成１９０に接続される、回路の結果として生じるデバイスを示す。
【００７６】
図２２から２５は、底部電極のシート抵抗を低くするために上記各デバイスと共に使用されうる様々な底部電極を示す。これらの各例では、狭い金属ライン９２１が底部電極に追加される。シート抵抗を低くすることに加えて、透明導電体９２０が金属ライン９２１よりもＯ２とＨ２Ｏをより浸透する金属代替物である場合、金属ライン９２１は、カプセル化を強化するために使用されてもよい。特に、導体９２０が金属代替物である場合、絶縁体９４０の幅は、より広い必要があり、絶縁体９４０が金属であっても当該金属代替物を介してデバイスにＯ２とＨ２Ｏが浸透しないことを保証するように要求される。しかし、絶縁体９４０の幅を増加することは、光伝導で利用可能な表面積を減らすことになる。絶縁体９４０とカプセル化電極９７０の余白内に透明導電体９２０をパターニング／エッチングバックすることによって、加えて、底部電極のための外部接続を形成するために金属ライン９２１に頼ることに代えて、絶縁体９４０の幅を低減でき、それによって、光伝導の利用可能な領域を増大できる。
【００７７】
上記各実施形態では、完成された使用可能なデバイスを作るために、各電極に対する外部電気接続が必要である。図１１、１２、１３、１６、１７の断面図によって論証されたように、底部電極９２０、９２１に形成されうる接続の一手法は、底部電極９２０、９２１の一部上に絶縁体９４０を堆積することにより、カプセル化電極から電気的に絶縁された電気的コンタクトを作ることである。他の解決策は、透明基板１１０を通って底部電極に電気的接続を形成すること、あるいは、基板１１０中に伝導経路を埋め込むことである。図２６Ａ−２６Ｃは、実施例を例示する。
【００７８】
図２６Ａは、図２６ＢのＡ−Ａ’線に沿った構造の断面図であり、図２６Ｂは、図２６ＡのＢ−Ｂ’線に沿った構造の断面図である。金属ラインが基板１１０に埋め込まれ、電気的に不導体材料９４１によって覆われている。基板１１０が樹脂である場合、不導体材料９４１の例としては、基板１１０を形成する材料と同じ樹脂材料を含んでもよく、あるいは、基板１１０がガラスである場合、不導体材料９４１の例としては、ガラスまたは窒化ケイ素のような従来の絶縁体がある。図２６Ｃは、基板に埋め込まれた接続を有するカプセル化デバイスの例であり、構成１９０への外部接続を提供するために金属ライン９２１を有する。この例では金属ライン９２１を基板に埋め込んでいるが、透明導電体９２０の一部も、金属ライン９２１と共に、あるいは金属ライン９２１と別個に、埋め込まれてもよい。
【００７９】
図２７〜２９は、上述のプロセスにより形成された連続接続されたセルを示す図である。個々のセルの断面は、単なる例であり、上述のいかなる断面および構造が用いられてもよい。個々のセルは、（図７と同様に）直列接続のスタック内で電気的に接続されるサブセルのスタックを含んでもよく、並列接続のスタック中で電気的に接続されるサブセルのスタックを含んでもよい。各セルのカプセル化金属層は、溝９８０によって隣接するセルから電気的に分離され、セル間の絶縁性を提供する。溝９８０は、例えば、金属９７１と９７２の堆積の間シャドウマスキングによって形成され、あるいは、金属９７１と９７２のレーザエッチングによって形成される。
【００８０】
加えて、カプセル化電極を有する各デバイスでは、アノード平滑化層１２２のような平滑化層は、底部電極９２０に付加されて、図２〜８と共に上述された他の構造および層となってもよい。
【００８１】
上記の通り、電極を形成するために真空蒸着を用いることは、やや多孔性の電極を生み出す傾向がある。真空蒸着は、カプセル化のためのスパッタリングよりも高価で、信頼性が高く、同等の浸透性を確実に提供するために比較的より厚い被覆を必要とする。しかしながら、スパッタリングは厚い保護金属層９７１の形成のために好ましい一方で、ある状況下で考えると、スパッタリングの代わりに熱真空堆積（ＶＴＥ）を使って薄い保護金属層を形成することが有利であるかもしれない。
【００８２】
多くのプロセスのために、金属蒸着法中央のスイッチングは（よい被覆および低い浸透性を確実にするために依然スパッタリングによって形成されるので）製造複雑さを増加し、混入物質の露出の可能性を増加する。しかし、スパッタリングの代わりにＶＴＥによって、薄い保護金属層を形成する例は、光導電層９５０が蒸着によって堆積され、保護金属層がＶＴＥによって同じ堆積室内で堆積される場合に、有利であるかもしれない。光導電層９５０の形成後および金属層９７２のスパッタリング前で堆積室中を構造が移動されなくてはならない場合、または、これらのステップの間に環境状況が他の方法で実質的な変更を行わなくてはならない場合、ＶＴＥによって薄い保護金属層を堆積することは、トランジションの影響を少なくする。
【００８３】
上述のプロセスにおいて、薄い保護金属層の形成のためにスパッタリングにＶＴＥが代えられる場合、成長速度は、厚さが１０ｎｍ以上になるまで、（スパッタリングすることと、同様に）１ｎｍ／ｓ以下であり、好ましい成長速度は０．１から１ｎｍ／ｓのままである。これらの成長速度は、薄い保護金属層が形成される間に基礎となる有機材料に与えるダメージを軽減し、その厚さの閾値は、金属９７２が堆積するときに、基礎となる有機材料中のスパッタリング−誘導ダメージの発生を防止する。金属９７２は、ＶＴＥと共に使用した速度よりも少なくとも３倍速い堆積速度でスパッタリングによって、再び再積層される。金属の累積の厚さ（ＶＴＥおよびスパッタされた）は、少なくとも２５０ｎｍである。組み合わされたＶＴＥとスパッタリングされた金属の最終的厚さは、Ｈ２ＯとＯ２の浸透率に依存し、堆積される特定の金属にとって、好ましくは、２５０ｎｍから２．５μｍである。ＶＴＥおよびスパッタリングの組み合わせを介する浸透性は、再度、好ましくは、Ｈ２Ｏに対して５×１０−６ｇ／ｍ２／日（２５℃）以下であり、より好ましくは、Ｈ２Ｏに対して１×１０−６ｇ／ｍ２／日（２５℃）以下であり、また、Ｏ２に対して５×１０−６ｃｍ３／ｍ２／日／ａｔｍ（２５℃）以下であり、より好ましくは、Ｏ２に対して１×１０−６ｃｍ３／ｍ２／日／ａｔｍ（２５℃）以下である。
【００８４】
薄い保護金属層（たとえば、スパッタリングされた層９７１または代替物ＶＴＥ層）のために金属が使用され、厚くスパッタリングされた層９７２が一般的に同じ金属である一方、異なる金属を使用することが好ましい場合がある。たとえば、薄い保護層に選ばれる金属は、基礎をなす有機層で誘発されるダメージを最適化あるいは最小化するように選択され、加えて／あるいは、基礎をなす有機層外の電荷キャリアを引きつける能力のために選択される。同様に、太い保護層に選ばれる金属は、速い−堆積スパッタリングおよび／または優れた浸透性のために選択される。これらの層に異なる金属を使用することは、堆積の切り換えが層間で行われる場合、効率的または便利である。
【００８５】
概要として、カプセル化の他の形態が電極９７０のカプセル化に使用されてもよく、電気導電のためのカプセル化電極の二重の機能性および混入物質に対するバリアとしての機能は、デバイスの安全性を維持することに依存する基礎有機層との材料界面を最小化することによって、性能の強化をもたらす。カプセル化電極の形成のために金属を用いることは、汚染要因物の予防と設計自由度を向上する。さらに、金属の使用は、補助的なパッケージングの構造的要求を低減する。
【００８６】
上述の通り、本発明の有機感光性デバイスは、インシデント電磁放射（たとえば、光起電力デバイス）から電力を生成するために使用され、または、インシデント電磁放射（たとえば、光検出器または光伝導体セル）を検出するために使用される。
【００８７】
本発明の特別な例は、ここに図示され、および／または説明される。しかし、本発明の変更や変形は、上記技術にカバーされており、本発明の精神と範囲から逸脱することなく、添付の請求の範囲の範囲内および上記教示によって、カバーされることはいうまでもない。特に説明されていない感光性デバイス構造は、カプセル化電極や、電極を組み合わせる方法と関連して、使用されてもよい。
【００８８】
なお、図面は、必ずしも寸法通りに描かれていない。
【図面の簡単な説明】
【００８９】
【図１】ドナー−アクセプタヘテロ接合を示すエネルギー準位図である。
【図２】ドナー−アクセプタヘテロ接合を含む有機感光性デバイスを示す。
【図３】プレーナヘテロ接合を形成しているドナー-アクセプタ二重層を示す。
【図４】ドナー層およびアクセプタ層間の混合ヘテロ接合を含むハイブリッドヘテロ接合を示す。
【図５】バルクヘテロ接合を示す。
【図６】ショットキーバリアヘテロ接合を含む有機感光性デバイスを示す。
【図７】直列のタンデム感光セルを示す。
【図８】平行のタンデム感光セルを示す。
【図９Ａ】カプセル化電極の形成のためのプロセス例を示す。
【図９Ｂ】カプセル化電極の形成のためのプロセス例を示す。
【図９Ｃ】カプセル化電極の形成のためのプロセス例を示す。
【図９Ｄ】カプセル化電極の形成のためのプロセス例を示す。
【図１０Ａ】カプセル化電極の形成のための図９Ａ−９Ｄ中のプロセス例に加えるさらなる工程を示す。
【図１０Ｂ】カプセル化電極の形成のための図９Ａ−９Ｄ中のプロセス例に加えるさらなる工程を示す。
【図１０Ｃ】カプセル化電極の形成のための図９Ａ−９Ｄ中のプロセス例に加えるさらなる工程を示す。
【図１０Ｄ】カプセル化電極の形成のための図９Ａ−９Ｄ中のプロセス例に加えるさらなる工程を示す。
【図１０Ｅ】カプセル化電極の形成のための図９Ａ−９Ｄ中のプロセス例に加えるさらなる工程を示す。
【図１０Ｆ】カプセル化電極の形成のための図９Ａ−９Ｄ中のプロセス例に加えるさらなる工程を示す。
【図１０Ｇ】カプセル化電極の形成のための図９Ａ−９Ｄ中のプロセス例に加えるさらなる工程を示す。
【図１０Ｈ】カプセル化電極の形成のための図９Ａ−９Ｄ中のプロセス例に加えるさらなる工程を示す。
【図１１】カプセル化電極を含むデバイス横断面の組合せを示す。
【図１２】カプセル化電極を含むデバイス横断面の組合せを示す。
【図１３】カプセル化電極を含むデバイス横断面の組合せを示す。
【図１４】カプセル化電極を含むデバイス横断面の組合せを示す。
【図１５】カプセル化電極を含むデバイス横断面の組合せを示す。
【図１６】カプセル化電極を含むデバイス横断面の組合せを示す。
【図１７】カプセル化電極を含むデバイス横断面の組合せを示す。
【図１８】カプセル化電極を含むデバイス横断面の組合せを示す。
【図１９】カプセル化電極を含むデバイス横断面の組合せを示す。
【図２０Ａ】カプセル化電極を含む平行したタンデムセルを形成するためのプロセスを示す。
【図２０Ｂ】カプセル化電極を含む平行したタンデムセルを形成するためのプロセスを示す。
【図２０Ｃ】カプセル化電極を含む平行したタンデムセルを形成するためのプロセスを示す。
【図２０Ｄ】カプセル化電極を含む平行したタンデムセルを形成するためのプロセスを示す。
【図２０Ｅ】カプセル化電極を含む平行したタンデムセルを形成するためのプロセスを示す。
【図２０Ｆ】カプセル化電極を含む平行したタンデムセルを形成するためのプロセスを示す。
【図２１Ａ】カプセル化電極を含む平行したタンデムセルを形成するための図２０Ａ−２０Ｆのプロセス例にさらに加えられるステップを示す。
【図２１Ｂ】カプセル化電極を含む平行したタンデムセルを形成するための図２０Ａ−２０Ｆのプロセス例にさらに加えられるステップを示す。
【図２１Ｃ】カプセル化電極を含む平行したタンデムセルを形成するための図２０Ａ−２０Ｆのプロセス例にさらに加えられるステップを示す。
【図２１Ｄ】カプセル化電極を含む平行したタンデムセルを形成するための図２０Ａ−２０Ｆのプロセス例にさらに加えられるステップを示す。
【図２１Ｅ】カプセル化電極を含む平行したタンデムセルを形成するための図２０Ａ−２０Ｆのプロセス例にさらに加えられるステップを示す。
【図２１Ｆ】カプセル化電極を含む平行したタンデムセルを形成するための図２０Ａ−２０Ｆのプロセス例にさらに加えられるステップを示す。
【図２１Ｇ】カプセル化電極を含む平行したタンデムセルを形成するための図２０Ａ−２０Ｆのプロセス例にさらに加えられるステップを示す。
【図２１Ｈ】カプセル化電極を含む平行したタンデムセルを形成するための図２０Ａ−２０Ｆのプロセス例にさらに加えられるステップを示す。
【図２１Ｉ】カプセル化電極を含む平行したタンデムセルを形成するための図２０Ａ−２０Ｆのプロセス例にさらに加えられるステップを示す。
【図２２】図９−２５中のプロセスと関連する底部電極のために形成または提供される追加的な構造の組み合わせを示す。
【図２３】図９−２５中のプロセスと関連する底部電極のために形成または提供される追加的な構造の組み合わせを示す。
【図２４】図９−２５中のプロセスと関連する底部電極のために形成または提供される追加的な構造の組み合わせを示す。
【図２５】図９−２５中のプロセスと関連する底部電極のために形成または提供される追加的な構造の組み合わせを示す。
【図２６Ａ】図９−２５中のプロセスと関連して使用される底部電極への埋め込み電気接続を有する基板を示す。
【図２６Ｂ】図９−２５中のプロセスと関連して使用される底部電極への埋め込み電気接続を有する基板を示す。
【図２６Ｃ】図９−２５中のプロセスと関連して使用される底部電極への埋め込み電気接続を有する基板を示す。
【図２７】図９−２６中の方法および構造に関連して形成される電気的直列接続のマルチセルモジュールの例を示す。
【図２８】図９−２６中の方法および構造に関連して形成される電気的直列接続のマルチセルモジュールの例を示す。
【図２９】図９−２６中の方法および構造に関連して形成される電気的直列接続のマルチセルモジュールの例を示す。
【符号の説明】
【００９０】
６  フォトン、
８  励起子、
１００  有機感光性オプトエレクトロニクスデバイス、
１１０  基板、
１２０  アノード、
１２２  アノード平滑化層、
１５０  光活性領域、
１５２  ドナー、
１５３  混合ヘテロ接合、
１５４  アクセプタ、
１５６  ブロック層、
１７０  カソード、
１９０  構成、
２５２  ドナー材料、
２５４  アクセプタ材料、
３００  有機感光性オプトエレクトロニクスデバイス、
３２０  透明コンタクト、
３５０  光活性領域、
３５８  有機光伝導性層、
３７０  ショットキーコンタクト、
４００  デバイス、
４６０  中間伝導層、
４６１  再結合中心、
５００  デバイス、
９２０  底部電極、
９２１  金属ライン、
９３０  犠牲マスク、
９３１  犠牲マスク、
９４０  絶縁体、
９４１  不導体材料、
９４２  非導電材料、
９５０  有機光導電層、
９６０  導体、
９６２  導体、
９６４  透明導電体、
９７０  カプセル化電極、
９７０  金属、
９７１  金属、
９７２  金属層、
９８０  溝。
【図１】
2009506554.tif 000003
【図２】
2009506554.tif 000004
【図３】
2009506554.tif 000005
【図４】
2009506554.tif 000006
【図５】
2009506554.tif 000007
【図６】
2009506554.tif 000008
【図７】
2009506554.tif 000009
【図８】
2009506554.tif 000010
【図９Ａ】
2009506554.tif 000011
【図９Ｂ】
2009506554.tif 000012
【図９Ｃ】
2009506554.tif 000013
【図９Ｄ】
2009506554.tif 000014
【図１０Ａ】
2009506554.tif 000015
【図１０Ｂ】
2009506554.tif 000016
【図１０Ｃ】
2009506554.tif 000017
【図１０Ｄ】
2009506554.tif 000018
【図１０Ｅ】
2009506554.tif 000019
【図１０Ｆ】
2009506554.tif 000020
【図１０Ｇ】
2009506554.tif 000021
【図１０Ｈ】
2009506554.tif 000022
【図１１】
2009506554.tif 000023
【図１２】
2009506554.tif 000024
【図１３】
2009506554.tif 000025
【図１４】
2009506554.tif 000026
【図１５】
2009506554.tif 000027
【図１６】
2009506554.tif 000028
【図１７】
2009506554.tif 000029
【図１８】
2009506554.tif 000030
【図１９】
2009506554.tif 000031
【図２０Ａ】
2009506554.tif 000032
【図２０Ｂ】
2009506554.tif 000033
【図２０Ｃ】
2009506554.tif 000034
【図２０Ｄ】
2009506554.tif 000035
【図２０Ｅ】
2009506554.tif 000036
【図２０Ｆ】
2009506554.tif 000037
【図２１Ａ】
2009506554.tif 000038
【図２１Ｂ】
2009506554.tif 000039
【図２１Ｃ】
2009506554.tif 000040
【図２１Ｄ】
2009506554.tif 000041
【図２１Ｅ】
2009506554.tif 000042
【図２１Ｆ】
2009506554.tif 000043
【図２１Ｇ】
2009506554.tif 000044
【図２１Ｈ】
2009506554.tif 000045
【図２１Ｉ】
2009506554.tif 000046
【図２２】
2009506554.tif 000047
【図２３】
2009506554.tif 000048
【図２４】
2009506554.tif 000049
【図２５】
2009506554.tif 000050
【図２６Ａ】
2009506554.tif 000051
【図２６Ｂ】
2009506554.tif 000052
【図２６Ｃ】
2009506554.tif 000053
【図２７】
2009506554.tif 000054
【図２８】
2009506554.tif 000055
【図２９】
2009506554.tif 000056
【国際調査報告】
2009506554.tif 000057
2009506554.tif 000058
2009506554.tif 000059